(57)【要約】    【課題】  ＩＥＣ６０６９５−２−１３規格によるグローワイヤー着火温度が７７５℃以上であり、ＵＬ−９４規格による難燃性がＶ−０水準であり、電気的安全性が優れた製品が得られる、難燃性ポリアミド樹脂組成物を提供すること。【解決手段】  粘度数が８５〜１４０のポリアミド樹脂１００重量部、トリアジン系難燃剤２１〜３５重量部、およびカルボン酸アマイド系ワックス０．０１〜０．３重量部を含有してなることを特徴とする難燃性ポリアミド樹脂組成物。【選択図】  なし【特許請求の範囲】
【請求項１】
粘度数が８５〜１４０のポリアミド樹脂１００重量部、トリアジン系難燃剤２１〜３５重量部、およびカルボン酸アマイド系ワックス０．０１〜０．３重量部を含有してなることを特徴とする、難燃性ポリアミド樹脂組成物。
【請求項２】
厚さが３ｍｍの試験片で、ＩＥＣ６０６９５−２−１３規格によるグローワイヤー着火温度が７７５℃以上である、請求項1に記載の難燃性ポリアミド樹脂組成物。
【請求項３】
厚さが０．８ｍｍの試験片で、ＵＬ―９４規格による燃焼性がＶ−０水準である、請求項1および請求項２に記載の難燃性ポリアミド樹脂組成物。
【請求項４】
ポリアミド樹脂が、ポリアミド６、共重合ポリアミド６／６・６、ポリアミド６・６からなる群より選ばれた一種以上である、請求項1ないし請求項３のいずれか一項に記載の難燃性ポリアミド樹脂組成物。
【請求項５】
トリアジン系難燃剤が、シアヌル酸、イソシアヌル酸、メラミン、シアヌル酸メラミン、シアヌル酸メレムからなる群より選ばれた一種以上である、請求項1ないし請求項４のいずれか一項に記載の難燃性ポリアミド樹脂組成物。
【請求項６】
カルボン酸アマイド系ワックスが、ステアリン酸、セバシン酸およびエチレンジアミンを重縮合させたものである、請求項1ないし請求項５のいずれか一項に記載の難燃性ポリアミド樹脂組成物。
【請求項７】
請求項１ないし請求項６のいずれか一項に記載の難燃性ポリアミド樹脂組成物を成形してなることを特徴とするコネクター。
【発明の詳細な説明】
【技術分野】
【０００１】
本発明は、難燃性ポリアミド樹脂組成物に関する。さらに詳しくは、電気的安全性が優れた製品が得られる、難燃性ポリアミド樹脂組成物に関する。
【背景技術】
【０００２】
電気・電子部品としてのコネクターは、電気・機器相互間または機器内部で電気・電子回路を接続する装置（デバイス）として、家電機器、通信機器、ＯＡ機器、コンピューター、カーエレクトロニクス機器などの部品として広く使用され、電気・電子分野において不可欠なものである。このようなコネクター製造用材料としては、難燃性ポリアミド樹脂組成物が多く使用されている。ところが上記の多岐に亘る用途においてより高い電気的安全性を確保にするため、最近ＩＥＣ６０６９５−２−１３規格におけるグローワイヤー着火温度（この試験に合格する温度）（以下、この温度を単にグローワイヤー着火温度と記載する）が、７２５℃以上から７７５℃以上に改訂された。このため、従来コネクター製造用材料として使用されている難燃性ポリアミド樹脂組成物では、改訂後のグローワイヤー着火温度に合格できないことがわかった。
【０００３】
従来知られて難燃性コネクター用材料として代表的なものは、ポリアミド樹脂とシアヌル酸メラミンとからなるポリアミド樹脂組成物である（特許文献１〜特許文献５）。これら刊行物に記載されたポリアミド樹脂組成物は、十分な難燃性を発揮し、プレートアウトやブルーミングなどの不都合がない優れた樹脂組成物である。しかしながら、これら刊行物に記載されたポリアミド樹脂組成物には、グローワイヤー着火温度に関する記載は全くない。改訂後のグローワイヤー着火温度に合格できるように、刊行物に記載されたポリアミド樹脂組成物に、難燃剤としてのシアヌル酸メラミンの配合量を多くすると、成形性や機械的強度が低下するという欠点があった。
【特許文献１】特開平５−１７６８３
【特許文献２】特開平９−１４３３６５
【特許文献３】特開平１１−１２４６１
【特許文献４】特開平１１−１２４６２
【特許文献５】特開平１１−２６０６０
【発明の開示】
【発明が解決しようとする課題】
【０００４】
本発明は、かかる状況にあって、改定後のグローワイヤー着火温度に合格できる製品が得られる難燃性ポリアミド樹脂組成物を提供すべく鋭意検討した結果、本発明を完成するに至ったものである。すなわち本発明の目的は、プレートアウトやブルーミングなどの不都合が生じず、成形性や機械的強度に優れ、かつ、グローワイヤー着火温度が７７５℃以上で、改訂後の規格に合格する製品が得られる、難燃性ポリアミド樹脂組成物を提供することにある。
【課題を解決するための手段】
【０００５】
上記課題を解決するため、本発明では、粘度数が８５〜１４０のポリアミド樹脂１００重量部、トリアジン系難燃剤２１〜３５重量部、およびカルボン酸アマイド系ワックス０．０１〜０．３重量部を含有してなることを特徴とする難燃性ポリアミド樹脂組成物を提供するものである。
【発明の効果】
【０００６】
本発明に係る難燃性ポリアミド樹脂組成物およびコネクターは、次のような特別に有利な効果を奏し、その産業上の利用価値は極めて大である。
１．本発明に係る難燃性ポリアミド樹脂組成物は、難燃性に優れている。特に、厚さが３ｍｍの試験片でグローワイヤー着火温度が７７５℃以上で、改訂後のＩＥＣ６０６９５−２−１３規格に合格する。
２．本発明に係る難燃性ポリアミド樹脂組成物は難燃性に優れ、厚さが０．８ｍｍの試験片で、ＵＬ―９４規格による燃焼性がＶ−０水準である。
３．本発明に係る難燃性ポリアミド樹脂組成物は、プレートアウトやブルーミングなどの不都合が生じないので、外観の優れた製品が得られる。
４．本発明に係る難燃性ポリアミド樹脂組成物は、難燃性が良好であり、かつ、成形性（成形品の離型性）にも優れているので、製品製造の際の生産性が高い。
５．本発明に係るコネクターは、難燃性や電気的安全性に優れ、電気機器相互間または機器内部で、電気・電子回路を接続する装置（デバイス）として有用である。
【発明を実施するための最良の形態】
【０００７】
以下、本発明を詳細に説明する。本発明に係る難燃性ポリアミド樹脂組成物を構成するポリアミド樹脂は、３員環以上のラクタム、重合可能なω−アミノ酸、または、二塩基酸とジアミンなどの重縮合によって得られるポリアミド類である。具体的には、ε−カプロラクタム、アミノカプロン酸、エナントラクタム、７−アミノヘプタン酸、１１−アミノウンデカン酸、９−アミノノナン酸、α−ピロリドン、α−ピペリドンなどの重合体、ヘキサメチレンジアミン、ノナメチレンジアミン、ウンデカメチレンジアミン、ドデカメチレンジアミン、メタキシリレンジアミンなどのジアミン類と、テレフタル酸、イソフタル酸、アジピン酸、セバシン酸、ドデカン二塩基酸、グルタール酸などのジカルボン酸類とを重縮合させて得られる重合体、またはこれらの共重合体が挙げられる。
【０００８】
より具体的には、例えば、ポリアミド４、６、７、８、１１、１２、６・６、６・９、６・１０、６・１１、６・１２、６Ｔ、６／６・６、６／１２、６／６Ｔ、６Ｔ／６Ｉ、ＭＸＤ６などが挙げられ、複数種のポリアミド樹脂の混合物であってもよい。特に好ましいポリアミド樹脂としては、難燃性、機械的強度、成形性などの観点から、ポリアミド６、共重合ポリアミド６／６・６、および／または、ポリアミド６・６が挙げられる。ポリアミド樹脂は、その末端が分子量調節も兼ねてカルボン酸またはアミンで封止されたものであってもよい。
【０００９】
本発明において好適なポリアミド樹脂は、特定の範囲内の重合度（または分子量）、すなわち特定の範囲の粘度数を有するものが好ましい。好ましい粘度数は、ＪＩＳ  Ｋ６９３３−１９９９に準拠し、９６％硫酸を用い、濃度５ｍｇ／ｍｌ、温度２３℃で測定した値が８５〜１４０、好ましくは９０〜１３５、より好ましくは９５〜１３０の範囲のものである。粘度数が８５より低いと、溶融粘度が小さいため成形が困難になり、機械的強度も低下する。また粘度数が１４０より高くても、射出成形用材料としては溶融流動性を損ない、さらにＵＬ９４規格の水準Ｖ−０の難燃性を達成することが困難になり好ましくない。このような粘度数のポリアミド樹脂としては、粘度数の高いポリアミド樹脂と粘度数の低いポリアミド樹脂の2種類以上を配合して本発明の粘度数となるようにした混合物であってもよい。粘度数のより好ましい範囲は、９５〜１３０である。
【００１０】
本発明に係る難燃性ポリアミド樹脂組成物には、トリアジン系難燃剤を配合する。トリアジン系難燃剤としては、下記一般式（１）または（２）で表される化合物、メラミン類およびシアヌル酸メラミン等が挙げられる。
【００１１】
【化１】
2005171232.tif 000002
【００１２】
上記一般式（１）で表される化合物の具体例としては、シアヌル酸、トリメチルシアヌレート、トリエチルシアヌレート、トリ（ｎ−プロピル）シアヌレート、メチルシアヌレート、ジエチルシアヌレートなどが挙げられる。上記一般式（２）で表される化合物の具体例としては、イソシアヌル酸、トリメチルイソシアヌネート、トリエチルイソシアヌレート、トリ（ｎ−プロピル）イソシアヌレート、ジエチルイソシアヌネート、メチルイソシアヌレートなどが挙げられる。
【００１３】
メラミン類としては、メラミン、メラミン誘導体、メラミンと類似の構造を有する化合物、および、メラミンの縮合物などが挙げられる。メラミン類の具体例としては、例えば、メラミン、アンメリド、アンメリン、ホルモグアナミン、グアニルメラミン、シアノメラミン、アリールグアナミン、メラム、メレム、メロンなどが挙げられる。
【００１４】
シアヌル酸メラミンとしては、シアヌル酸とメラミンとの等モル反応物が挙げられる。また、シアヌル酸メラミン中のアミノ基または水酸基のいくつかが、他の置換基で置換されていてもよい。シアヌル酸メラミンは、例えば、シアヌル酸の水溶液とメラミンの水溶液とを混合し、９０〜１００℃の温度範囲で攪拌下反応させ、生成した沈殿を濾過することによって得ることができる。シアヌル酸メラミンは、白色の固体であり、微粉末状に粉砕して使用するのが好ましい。勿論、市販品をそのまま、またはこれを粉砕して使用することもできる。
【００１５】
トリアジン系難燃剤としては、好ましくは、シアヌル酸、イソシアヌル酸、メラミン、シアヌル酸メラミン、シアヌル酸メレムなどが挙げられる。分解物が成形物の表面に浮き出すブルーミングなどの不都合がないという観点から、より好ましくは、シアヌル酸メラミンに代表されるシアヌル酸類とメラミン類との等モル反応物が挙げられる。
【００１６】
トリアジン系難燃剤の配合量は、ポリアミド樹脂１００重量部に対し２１〜３５重量部の範囲とする。トリアジン系難燃剤の配合量が２１重量部未満であると、ＩＥＣ６０６９５−２−１３規格によるグローワイヤー着火温度が７７５℃に達せず、３５重量部を越えるとＵＬ９４規格による難燃性試験において、ドリッピング時に液滴が消炎しきらずに落下して綿着火を生じる現象が起こりやすくなるため、難燃性が低下し、また機械的強度も低下し、コネクターなどの射出成形品としての特性を維持できなくなる。トリアジン系難燃剤の配合量は、難燃性とグローワイヤー着火温度特性、機械的特性のバランスの観点から、好ましくは２２〜３３重量部であり、中でも好ましいのは２４〜３０重量部である。
【００１７】
ポリアミド樹脂にポリアミド樹脂にトリアジン系難燃剤を配合する方法としては、目的の成形品を成形する直前までの任意の段階で、従来から知られている種々の方法によることができる。例えば、（１）各成分を所定の割合で秤量し、ブレンダーで混合し、得られた混合物を単軸または二軸押出機により溶融混練、ペレット化する方法、（２）あらかじめ所定量より多いトリアジン系難燃剤をポリアミド樹脂で練り込んだマスターペレットを調整し、これを希釈用ポリアミド樹脂とドライブレンドする方法、などが挙げられる。溶融混練する場合、樹脂温度が２９０℃を超えないようにすることが好ましい。２９０℃を超えると難燃剤が分解し、本発明で目的とするグローワイヤー着火温度が７７５℃に達しない。
【００１８】
本発明に係る難燃性ポリアミド樹脂組成物には、カルボン酸アマイド系ワックスを配合する。カルボン酸アマイド系ワックスは、ポリアミド樹脂組成物に配合されたトリアジン系難燃剤と相俟って難燃性を向上させ、成形性（成形品の離型性など）および機械的強度を改良する。カルボン酸アマイド系ワックスは、高級脂肪族モノカルボン酸と多塩基酸の混合物とジアミンとの脱水反応によって得られるものをいう。
【００１９】
高級脂肪族モノカルボン酸としては、炭素数１６以上の飽和脂肪族モノカルボン酸およびヒドロキシカルボン酸が好ましく、例えば、パルミチン酸、ステアリン酸、ベヘン酸、モンタン酸、１２−ヒドロキシステアリン酸などが挙げられる。多塩基酸としては、二塩基酸以上のカルボン酸で、例えば、マロン酸、コハク酸、アジピン酸、セバシン酸、ピメリン酸、アゼライン酸などの脂肪族ジカルボン酸類、および、フタル酸、テレフタル酸などの芳香族ジカルボン酸類、および、シクロヘキサンジカルボン酸、シクロヘキシルコハク酸などの脂環式ジカルボン酸類が挙げられる。前記ジアミンとしては、例えば、エチレンジアミン、１，３−ジアミノプロパン、１，４−ジアミノブタン、ヘキサメチレンジアミン、メタキシリレンジアミン、トリレンジアミン、パラキシリレンジアミン、フェニレンジアミン、イソホロンジアミンなどが挙げられる。
【００２０】
カルボン酸アマイド系ワックスとしては、ステアリン酸とセバシン酸とエチレンジアミンを重縮合したものが好ましく、ステアリン酸２モルとセバシン酸１モルとエチレンジアミン２モルを反応させ、重縮合させたものが最も好ましい。
【００２１】
カルボン酸アマイド系ワックスの配合量は、ポリアミド樹脂１００重量部に対し０．０１〜０．３重量部とする。配合量が０．０１重量部未満であると成形性の改良が不十分であり、０．３重量部を超えると難燃性が低下し、プレートアウトやブルーミングなどの不都合が生じる。配合量の好ましい範囲は、０．０５〜０．１５重量部である。カルボン酸アマイド系ワックスを配合することにより、樹脂組成物の難燃性、グローワイヤー着火温度特性を低下させることなく、コネクターなど製品を射出成形する際、製品の離型性を向上させ、生産性を高めることができる。
【００２２】
本発明に係る難燃性ポリアミド樹脂組成物は、難燃性（ＵＬ−９４規格）、グローワイヤー着火温度規格を不合格にさせない範囲で、トリアジン系難燃剤以外の難燃剤、顔料、染料、充填材、核剤、発泡剤、離型剤、熱安定剤、光安定剤、帯電防止剤、防錆剤、その他の従来から知られている各種樹脂添加剤を配合することができる。本発明に係る難燃性ポリアミド樹脂組成物を用いて、コネクターなどの成形品を製造するにあたっては、上記ドライブレンド物やペレット形態のポリアミド樹脂組成物を、従来から知られている成形法、例えば、射出成形法、押出成形法などによって溶融させ、所望の製品を得ることができる。
【実施例】
【００２３】
以下、本発明を実施例により更に詳細に説明するが、本発明はその要旨を超えない限り、以下に記載した例に制限されるものではない。なお、以下の記載の例において、使用した各成分の特性などの詳細は次のとおりである。また、これら成分より構成される樹脂組成物、得られた製品についての評価試験、以下に記載の方法で行った。
【００２４】
[使用した各成分の略号、物性など]
（Ａ−１）ＰＡ６：粘度数が１００のポリアミド６である。
（Ａ−２）ＰＡ６：粘度数が１２０のポリアミド６である。
（Ａ−３）ＰＡ６：粘度数が１５０のポリアミド６である。
（Ａ−４）ＰＡ６６：粘度数が１２０のポリアミド６・６である。
（Ａ−５）ＰＡ６６：粘度数が１４０のポリアミド６・６である。
（Ｂ）ＭＸ44：シアヌル酸メラミン（三菱化学社製、商品名：ＭＸ44）である。
（Ｃ−１）ＷＨ２５５：カルボン酸アマイド系ワックス（共栄社化学製の離型剤、ステアリン酸、エチレンジアミン、セバシン酸の重縮合物、商品名：ＷＨ２５５）である。
（Ｃ−２）１１０Ｐ：ポリエチレンワックス系離型剤（三井化学製、商品名：ハイワックス１１０Ｐ）である。
【００２５】
[各種物性の評価方法]
（１）粘度数：ＪＩＳ  Ｋ６９３３−１９９９に準拠し、９６％硫酸を用い、濃度５ｍｇ／ｍｌ、温度２３℃で測定した。
（２）難燃性：ＵＬ−９４規格に準拠し、大きさが１２７ｍｍ×１２．７ｍｍで、厚さが０．８ｍｍの試験片について測定した。この試験による難燃性は、Ｖ−０が良好で、Ｖ−２はＶ−０より劣る。
（３）グローワイヤー着火温度（℃）：ＩＥＣ６０６９５−２−１３規格に準拠し、厚さが３ｍの試験片について測定した。着火温度が７７５℃以上のものを７７５℃と記載し、７２５℃で着火するものを７２５℃、７５０℃で着火するものを７５０℃と記載した。
（４）成形性：射出成形機（日本製鋼所製、型式：Ｊ７５ＥＤ）によって、シリンダー温度２７０℃、３２個取りのコネクター（成形品全体の重量：３５ｇ、コネクター１個の重量：０．８ｇ）成形用射出成形金型を使用し、射出時間０．４秒、冷却時間４秒のサイクルでコネクターを成形した際に、製品コネクターが金型キャビテイに残るものを×、金型キャビテイに残らないものを○と判定した。
【００２６】
[実施例１〜実施例４、比較例１〜比較例６]
＜樹脂組成物の調製＞
ポリアミド樹脂と各種添加剤を表−１に示す配合量（重量部）で秤量し、タンブラーミキサーで混合し、混合物を得た。得られた混合物を、二軸押出機（日本製鋼所製、型式：ＴＥＸ３０ＨＣＴ、３０ｍｍφ）によって、実施例３と実施例４以外はシリンダー温度２４０℃、スクリュー回転数２００ｒｐｍ、吐出量１５ｋｇ／ｈの条件下で溶融・混練してポリアミド樹脂組成物のペレットを得た。なお、実施例３と実施例４では、シリンダー温度２７０℃、としてペレット化したものである。
【００２７】
＜試験片の作成、評価試験＞
原料ポリアミド樹脂の粘度数はペレット化前のものについて測定し、成形性、難燃性、グローワイヤー着火温度の評価試験は、各々の試験項目に応じたペレットから試験片を射出成形法で作成して行った。評価結果を、表―１に示す。なお、比較例３の組成物については、表−１では離型性の試験結果は○であるが、難燃性試験片は厚さが０．８ｍｍと薄いために試験片の製造が困難で、試験片表面にシルバーストリークが発生し外観は不良で、また試験片は脆かった。
【００２８】
【表１】
2005171232.tif 000003
【００２９】
表−１より、次のことが明らかとなる。
１．本発明に係る難燃性ポリアミド樹脂組成物は成形性に優れ、この樹脂組成物から得られる成形品は、ＵＬ−９４規格による難燃性はＶ−０と優れ、かつ、グローワイヤー着火温度が７７５℃以上であり、改訂後の規格に合格する（実施例１〜実施例４参照）。
２．これに対して、シアヌル酸メラミンの配合量が請求項１で規定する量以下の比較例１の組成物は、グローワイヤー着火温度が改訂後の規格に合格できない。また、シアヌル酸メラミンの配合量が請求項１で規定する量以上の比較例４のものは、改訂後のグローワイヤー着火温度規格に合格する７７５℃以上であるが、ＵＬ―９４規格による難燃性はＶ−２で優れているとはいえない。
３．シアヌル酸メラミンの配合量が請求項１で規定する範囲で配合しても、カルボン酸アマイド系ワックスが配合されていない比較例２の樹脂組成物は、成形性に劣る。
４．粘度数が請求項１で規定する範囲外のポリアミド樹脂を配合した比較例３の樹脂組成物は、上記のとおり、流動性が劣り薄い試験片は成形し難く、成形できたとしても表面外観が劣る。また、本発明に係るコネクターは、複数本の電線やケーブルなどをコネクターに挿入できる構造にされたものであり、電線やケーブルが挿入されたコネクターは、例えば嵌合部を嵌合し電線ケーブルなどを固定する際に使用される。従って、成形性が劣ると実用性がない。
５．また、カルボン酸アマイド系ワックスの配合量が請求項１で規定する量以上の比較例５のものは、ＵＬ−９４規格による難燃性はＶ−２で、グローワイヤー着火温度が７５０℃であり、改訂後の合格温度７７５℃に達しない。
６．さらに、カルボン酸アマイド系ワックスの代りにポリエチレンワックス系離型剤を配合した比較例６の組成物は、ＵＬ−９４規格による難燃性はＶ−２で、グローワイヤー着火温度が７５０℃であり、改訂後の合格格温度の７７５℃に達しない。
【産業上の利用可能性】
【００３０】
本発明に係る難燃性ポリアミド樹脂組成物は、以上詳細に説明したとおり、電気機器相互間または機器内部で電気・電子回路を接続するデバイス（装置）として、家電機器、通信機器、ＯＡ機器、コンピューター、カーエレクトロニクス機器などの部品として広く使用されるコネクター用材料として有用である。また、本発明に係るコネクターは、複数本の電線やケーブルなどをコネクターに挿入できる構造にされたものであり、電線やケーブルが挿入されたコネクターは、例えば嵌合部を嵌合し電線ケーブルなどを固定する際に使用される。